(57)【特許請求の範囲】
【請求項１】
式［１］で表される「イミド酸と有機塩基Ｂからなる塩又は錯体」
【化１】
0005928149.tif 000010
［式中、Ｒはそれぞれ独立にハロスルホニル基（−ＳＯ2Ｘ1；Ｘ1はＸ2又はＸ3を表し、Ｘ2、Ｘ3は同一、又は異なるハロゲン（フッ素、塩素、臭素、ヨウ素））を表す。Ｂは有機塩基を表す。］
の製造方法であって、以下の３工程を含むことを特徴とする製造方法。
有機塩基Ｂの存在下、ハロゲン化スルフリル（ＳＯ2Ｘ2Ｘ3；Ｘ2、Ｘ3は同一、又は異なるハロゲン（フッ素、塩素、臭素、ヨウ素）を表す。）とアンモニアとを反応させ、反応混合物を得る工程（反応工程）
前記反応混合物に水を添加し、「イミド酸と有機塩基Ｂからなる塩又は錯体」を含む有機混合物と、「イミド酸と有機塩基Ｂからなる塩又は錯体」を含む水層とに分離する工程（洗浄工程）
前記洗浄工程において分離された水層と、
３級アミン、２級アミン、及び含窒素芳香族複素環式化合物からなる群より選ばれる少なくとも１種の有機塩基Ａとを接触させ、「イミド酸と有機塩基Ｂからなる塩又は錯体」を該有機塩基Ａに抽出する工程（回収工程）
【請求項２】
請求項１に記載の方法であって、式［１］で表される「イミド酸と有機塩基Ｂからなる塩又は錯体」中のＸ1、及び、ハロゲン化スルフリルのＸ2、Ｘ3がそれぞれフッ素又は塩素のいずれかであることを特徴とする、請求項１に記載の「イミド酸と有機塩基Ｂからなる塩または錯体」の製造方法。
【請求項３】
請求項１又は２に記載の方法において、反応工程で用いる有機塩基Ｂが、式［２］で表される３級アミン
【化２】
0005928149.tif 000011
［式［２］中、Ｒ1、Ｒ2、Ｒ3は同一、又は異なり、炭素数１〜６の直鎖又は分岐のアルキル基、炭素数３〜８のシクロアルキル基、又はアリール基（アリール基の水素原子の一部又は全てが、ハロゲン（フッ素、塩素、臭素、ヨウ素）、炭素数１〜１０のアルキル基、炭素数１〜１０のハロアルキル基、炭素数３〜８のシクロアルキル基、アミノ基、ニトロ基、アセチル基、シアノ基もしくはヒドロキシル基で置換されていても良い。）を示す。］、含窒素芳香族複素環式化合物、又はイミン骨格（−Ｃ＝Ｎ−Ｃ−）を有する化合物であることを特徴とする、請求項１又は２に記載の「イミド酸と有機塩基Ｂからなる塩または錯体」の製造方法。
【請求項４】
請求項１乃至請求項３の何れかに記載の回収工程において、洗浄工程で分離された水層と有機塩基Ａとを接触させる際に、アルカリ金属の炭酸塩もしくは炭酸水素塩、又はアルカリ土類金属の炭酸塩を存在させることを特徴とする、請求項１乃至請求項３の何れかに記載の「イミド酸と有機塩基Ｂからなる塩または錯体」の製造方法。
【請求項５】
請求項１乃至４の何れかに記載の方法で得られた「イミド酸と有機塩基Ｂからなる塩または錯体」に、アルカリ金属の水酸化物もしくは炭酸塩、又はアルカリ土類金属の水酸化物もしくは炭酸塩を反応させカチオン交換を行うことを特徴とする、式［３］で表されるイミド酸金属塩
【化３】
0005928149.tif 000012
［式［３］中、Ｒは前記に同じ。Ｍはアルカリ金属又はアルカリ土類金属を示す。ｎはＭの価数と同数の整数を示す。］の製造方法。
【発明の詳細な説明】
【技術分野】
【０００１】
本発明は、電池電解質、酸触媒、イオン液体として有用なイミド酸化合物、具体的にはビス（ハロゲン化スルホニル）イミド酸化合物の工業的な製造方法に関する。
【背景技術】
【０００２】
ビス（フルオロスルホニル）イミド塩は電池電解質溶媒やイオン液体、帯電防止剤としても有用な化合物である。
【０００３】
ビス（フルオロスルホニル）イミド酸化合物の製造方法として、特許文献１に尿素とフルオロスルホン酸とを反応させて、ビス（フルオロスルホニル）イミド酸を得る方法が、非特許文献１には、ビス（クロロスルホニル）イミド酸に金属フッ化物を反応させて、ビス（フルオロスルホニル）イミド酸を得る製造法が知られている。
【０００４】
しかしながら、特許文献１の方法では、毒性・腐食性の高いフルオロスルホン酸を使用しており、さらにこの反応で得られるビス（フルオロスルホニル）イミド酸とフルオロスルホン酸の分離が困難なため低収率となることから、工業的な製造法として採用するには難がある。また、非特許文献１の方法は、毒性が高く、高価である三フッ化砒素や三フッ化アンチモンを使用することから、工業的に量産を行うには不利である。
【０００５】
本出願人らは、ビス（フルオロスルホニル）イミド酸化合物のより大量規模製造に適した方法として、ハロゲン化スルフリルとアンモニアを反応させて、ビス（ハロゲン化スルホニル）イミド酸誘導体を得る方法を提案している（特許文献２）。
【先行技術文献】
【特許文献】
【０００６】
【特許文献１】米国特許第３３７９５０９号明細書
【特許文献２】特開２０１０−２５４５５４号公報
【特許文献３】特開２０１１−１４４０８６号公報
【非特許文献】
【０００７】
【非特許文献１】Ｉｎｏｒｇａｎｉｃ  Ｃｈｅｍｉｓｔｒｙ, ３７（２４）, ６２９５−６３０３頁（１９９８年）
【発明の概要】
【発明が解決しようとする課題】
【０００８】
特許文献２の方法は、高収率で高純度なビス（ハロゲン化スルホニル）イミド酸化合物が得られる有用な製法であるが、工業的スケールでは、反応後の後処理での水洗操作において、目的物の一部が水層に溶解し大幅に収率が低下する場合があり、改善の余地があった。
【０００９】
そこで、本発明は、ハロゲン化スルフリルとアンモニアを反応させて、ビス（ハロゲン化スルホニル）イミド酸誘導体を得る方法において、従来よりも収率が向上し工業的に有効な方法を提供することを課題とする。
【課題を解決するための手段】
【００１０】
発明者らは、上記課題に鑑み、鋭意検討したところ、ハロゲン化スルフリルとアンモニアを反応させて、ビス（ハロゲン化スルホニル）イミド酸誘導体を得る方法において、「イミド酸と有機塩基Ｂからなる塩又は錯体」（以下、単に「目的物」ということがある）を含む水層と有機塩基Ａとを接触させることで、水層に溶解した目的物を効率的に回収でき、目的物の収率が向上することを見出した。
【００１１】
すなわち、本発明は、式［１］で表される「イミド酸と有機塩基Ｂからなる塩又は錯体」
【化１】
0005928149.tif 000002
【００１２】
［式中、Ｒはそれぞれ独立してハロスルホニル基（−ＳＯ２Ｘ１；Ｘ１はＸ2又はＸ3を表し、Ｘ2、Ｘ3は同一、又は異なるハロゲン（フッ素、塩素、臭素、ヨウ素））を表す。Ｂは有機塩基を表す。］
の製造方法であって、以下の工程を含むことを特徴とする方法を提供するものである。
【００１３】
有機塩基Ｂ存在下、ハロゲン化スルフリル（ＳＯ２Ｘ2Ｘ3；Ｘ2、Ｘ3は同一、又は異なるハロゲン（フッ素、塩素、臭素、ヨウ素）を表す。）とアンモニアとを反応させ、反応混合物を得る工程（以下、「反応工程」ということもある）
前記反応混合物に水を添加し、「イミド酸と有機塩基Ｂからなる塩又は錯体」を含む有機混合物と、「イミド酸と有機塩基Ｂからなる塩又は錯体」を含む水層とに分離する工程（以下、「洗浄工程」ということもある）
前記洗浄工程において分離された水層と有機塩基Ａとを接触させ、「イミド酸と有機塩基Ｂからなる塩又は錯体」を有機塩基Ａに抽出する工程（以下、「回収工程」ということもある）
また、本発明は、前記方法であって、式［１］で表される「イミド酸と有機塩基Ｂからなる塩又は錯体」中のＸ１、及び、ハロゲン化スルフリルのＸ２、Ｘ３がそれぞれフッ素又は塩素のいずれかであることを特徴とする方法を提供するものである。
【００１４】
また、本発明は、前記方法において、反応工程で用いる有機塩基Ｂが、式［２］で表される３級アミン
【化２】
0005928149.tif 000003
【００１５】
［式［２］中、Ｒ１、Ｒ２、Ｒ３は同一、又は異なり、炭素数１〜６の直鎖又は分岐のアルキル基、炭素数３〜８のシクロアルキル基、又はアリール基（アリール基の水素原子の一部又は全てが、ハロゲン（フッ素、塩素、臭素、ヨウ素）、炭素数１〜１０のアルキル基、炭素数１〜１０のハロアルキル基、炭素数３〜８のシクロアルキル基、アミノ基、ニトロ基、アセチル基、シアノ基もしくはヒドロキシル基で置換されていても良い。）を示す。］、含窒素芳香族複素環式化合物、又はイミン骨格（−Ｃ＝Ｎ−Ｃ−）を有する化合物であることを特徴とする「イミド酸と有機塩基Ｂからなる塩または錯体」の製造方法を提供するものである。
【００１６】
また、本発明は、前記回収工程において、前記洗浄工程で分離された水層と有機塩基Ａとを接触させる際に、アルカリ金属の炭酸塩もしくは炭酸水素塩、又は、アルカリ土類金属の炭酸塩を存在させることを特徴とする方法を提供するものである。
【００１７】
また、本発明は、前記の何れかに記載の方法で得られた「イミド酸と有機塩基Ｂからなる塩または錯体」に、アルカリ金属の水酸化物もしくは炭酸塩、又はアルカリ土類金属の水酸化物もしくは炭酸塩を反応させカチオン交換を行うことを特徴とする、式［３］で表されるイミド酸金属塩
【化３】
0005928149.tif 000004
【００１８】
［式［３］中、Ｒは前記に同じ。Ｍはアルカリ金属又はアルカリ土類金属を示す。ｎはＭの価数と同数の整数を示す。］の製造方法を提供するものである。
【００１９】
特許文献３には、クロロスルホニルイミド又はその塩を原料とするフルオロスルホニルイミド塩の製造において、精製工程の分液抽出を行う際に水層に流出するフルオロスルホニルイミド塩の一部を有機溶媒で回収する方法が開示されているが、本発明とは反応原料や条件が異なるものである。
【発明の効果】
【００２０】
本発明によれば、水層に溶解した「イミド酸と有機塩基Ｂからなる塩又は錯体」を効率的に回収でき、工業スケールにおいても、高純度な「イミド酸と有機塩基Ｂからなる塩又は錯体」を高収率で製造できる。
【発明を実施するための形態】
【００２１】
本発明は、式［１］で表される「イミド酸と有機塩基Ｂからなる塩又は錯体」
【化４】
0005928149.tif 000005
【００２２】
［式中、Ｒはそれぞれ独立してハロスルホニル基（−ＳＯ２Ｘ１；Ｘ１はＸ2又はＸ3を表し、Ｘ2、Ｘ3は同一、又は異なるハロゲン（フッ素、塩素、臭素、ヨウ素））を表す。Ｂは有機塩基を表す。］
の製造方法であって、以下の工程を含むことを特徴とする。
【００２３】
有機塩基Ｂの存在下、ハロゲン化スルフリル（ＳＯ２Ｘ2Ｘ3；Ｘ2、Ｘ3は同一、又は異なるハロゲン（フッ素、塩素、臭素、ヨウ素）を表す）とアンモニアとを反応させ、反応混合物を得る工程（反応工程）
前記反応混合物に水を添加し、「イミド酸と有機塩基Ｂからなる塩又は錯体」を含む油分と、「イミド酸と有機塩基Ｂからなる塩又は錯体」を含む水層とに分離する工程（洗浄工程）
前記洗浄工程において分離された水層と有機塩基Ａとを接触させ、「イミド酸と有機塩基Ｂからなる塩又は錯体」を有機塩基Ａに抽出する工程（回収工程）
［反応工程］
まずは、本発明の反応工程について説明する。
【００２４】
反応工程で用いるハロゲン化スルフリルとしては、フッ化スルフリル、塩化スルフリル、臭化スルフリル、ヨウ化スルフリルが挙げられるが、これらの中で、フッ化スルフリル、塩化スルフリルは工業的規模での入手がしやすいため好ましく、特にフッ化スルフリルが好ましい。よって、式［１］におけるＸ１（つまり、ハロゲン化スルフリルにおけるＸ２、Ｘ３）は、フッ素又は塩素である場合が好ましく、特にフッ素が好ましい。
【００２５】
ハロゲン化スルフリルの量が、アンモニア１モルに対して、通常、１〜１０モルで行い、好ましくは１〜８モル、より好ましくは２〜５モルで行う。
【００２６】
反応工程で使用する有機塩基（本明細書では、反応工程で使用する有機塩基を「有機塩基Ｂ」、後述する回収工程で使用する有機塩基を「有機塩基Ａ」と記載し区別することもある。）は、式［２］で表される３級アミン、含窒素芳香族複素環式化合物、又は次のイミン骨格
−Ｃ＝Ｎ−Ｃ−
を有する化合物（以下、「イミン系塩基」ということもある）であるが、それぞれの化合物の具体的な例を、以下、明示する。
【００２７】
（ａ）３級アミン：トリメチルアミン、トリエチルアミン、ジイソプロピルエチルアミン、トリ−ｎ−プロピルアミン、トリイソプロピルアミン、トリ−ｎ−ブチルアミン、トリオクチルアミン、トリデシルアミン、トリフェニルアミン、トリベンジルアミン、トリス（２−エチルへキシル）アミン、Ｎ，Ｎ−ジメチルデシルアミン、Ｎ−ベンジルジメチルアミン、Ｎ−ブチルジメチルアミン、Ｎ，Ｎ−ジメチルシクロヘキシルアミン、Ｎ，Ｎ，Ｎ’，Ｎ’−テトラメチルエチレンジアミン、Ｎ，Ｎ−ジメチルアニリン、Ｎ，Ｎ−ジエチルアニリン、１，４−ジアザビシクロ［２．２．２］オクタン、Ｎ−メチルピロリジン、Ｎ−メチルピペリジン、Ｎ−メチルモルホリン、Ｎ−エチルモルホリン、Ｎ，Ｎ′−ジメチルピペラジン、Ｎ−メチルピペコリン、Ｎ−メチルピロリドン、Ｎ−ビニル−ピロリドン、ビス（２−ジメチルアミノ−エチル）エーテル、Ｎ，Ｎ，Ｎ，Ｎ'，Ｎ''−ペンタメチル−ジエチレントリアミン、トリエタノールアミン、トリプロパノールアミン、ジメチルエタノールアミン、ジメチルアミノエトキシエタノール、Ｎ，Ｎ−ジメチルアミノプロピルアミン、Ｎ，Ｎ，Ｎ'，Ｎ'，Ｎ''−ペンタメチルジプロピレントリアミン、トリス（３−ジメチルアミノプロピル）アミン、テトラメチルイミノ−ビス（プロピルアミン）、Ｎ−ジエチル−エタノールアミンなど。
【００２８】
（ｂ）含窒素芳香族複素環式化合物：ピリジン、２，４，６−トリメチルピリジン、４−ジメチルアミノピリジン、ルチジン、ピリミジン、ピリダジン、ピラジン、オキサゾール、イソオキサゾール、チアゾール、イソチアゾール、イミダゾール、１，２−ジメチルイミダゾール、３−（ジメチルアミノ）プロピルイミダゾール、ピラゾール，フラザン、ピラジン、キノリン、イソキノリン、プリン、１Ｈ−インダゾール、キナゾリン、シンノリン、キノキサリン、フタラジン、プテリジン、フェナントリジン、２，６−ジ−ｔ−ブチルピリジン、２，２'−ビピリジン、４，４'−ジメチル−２，２'−ビピリジル、４，４'−ジメチル−２，２'−ビピリジル、５，５'−ジメチル−２，２'−ビピリジル、６，６'−ｔ−ブチル−２，２'−ジピリジル、４，４'−ジフェニル−２，２'−ビピリジル、１，１０−フェナントロリン、２，７−ジメチル−１，１０−フェナントロリン、５，６−ジメチル−１，１０−フェナントロリン、４，７−ジフェニル−１，１０−フェナントロリンなど。
【００２９】
（ｃ）イミン系塩基：１，８−ジアザビシクロ［５．４．０］ウンデカ−７−エン、１，５−ジアザビシクロ［４．３．０］ノン−５−エンなど。
【００３０】
これらの中でもトリメチルアミン、トリエチルアミン、ジイソプロピルエチルアミン、トリ−ｎ−プロピルアミン、トリ−ｎ−ブチルアミン等の３級アミン、ジイソプロピルアミン等の２級アミン、ピリジン、２，３−ルチジン、２，４−ルチジン、２，６−ルチジン、３，４−ルチジン、３，５−ルチジン、２，４，６−コリジン、３，５，６−コリジン等の含窒素芳香族複素環式化合物が好ましい。さらに、トリメチルアミン、トリエチルアミン、ジイソプロピルエチルアミン、トリ−ｎ−プロピルアミン、トリ−ｎ−ブチルアミン、ピリジン等がより好ましい。
【００３１】
前記有機塩基Ｂの使用量は、化学量論的には、アンモニア１モルに対して３モルであり、ハロゲン化スルフリル１モルに対して１．５モルであるが、反応を円滑に進行させる為には、化学量論量より多く用いることが好ましい。
【００３２】
従って、前記有機塩基Ｂの使用量として、アンモニア１モルに対し１〜５０モル（好ましくは１〜１０モル）であり、又、該スルフリル１モルに対して１．５〜１０モル（好ましくは２〜５モル）である。
【００３３】
なお、有機塩基Ｂが該スルフリル１モルに対して１．５モル未満の場合、反応自体は進行するが、この場合、反応系内にアンモニアの割合が多くなり、スルファミドが多く生成し、変換率が低下することもあるので、前述の当量で反応を行うことが好ましい。
【００３４】
また、本工程は、有機溶媒又は水を共存させて反応を行うこともできる。ここで有機溶媒とは、本発明の反応に直接関与しない不活性な有機化合物のことを言う。反応溶媒としては、ｎ−ヘキサン、シクロヘキサン、ｎ−ヘプタン等の脂肪族炭化水素類、ベンゼン、トルエン、キシレン、メシチレン等の芳香族炭化水素類、塩化メチレン、クロロホルム、１，２−ジクロロエタン等のハロゲン化炭化水素類、ジエチルエーテル、テトラヒドロフラン、ｔｅｒｔ−ブチルメチルエーテル等のエーテル類、酢酸エチル、酢酸ブチル等のエステル類、Ｎ，Ｎ−ジメチルホルムアミド、Ｎ，Ｎ−ジメチルアセトアミド、Ｎ−メチルピロリドン等のアミド類、アセトニトリル、プロピオニトリル等のニトリル類、ジメチルスルホキシド等が挙げられる。
【００３５】
その中でも酢酸エチル、酢酸ブチル等のエステル類、Ｎ，Ｎ−ジメチルホルムアミド、Ｎ，Ｎ−ジメチルアセトアミド、Ｎ−メチルピロリドン等のアミド類、アセトニトリル、プロピオニトリル等のニトリル類、ジメチルスルホキシドが好ましく、アセトニトリル、プロピオニトリル等のニトリル類がより好ましい。これらの反応溶媒は単独又は組み合わせて使用することができる。
【００３６】
有機溶媒又は水の使用量としては、特に制限はないが、アンモニア１モルに対して０．１Ｌ（リットル）以上を使用すればよく、通常は０．１〜２０Ｌが好ましく、特に０．１〜１０Ｌがより好ましい。
【００３７】
なお、上述の有機塩基Ｂが液体である場合には、これら有機塩基Ｂ（例えばトリエチルアミンなど）が溶媒としての役割も兼ねるため、これらを過剰に用いて溶媒として機能させることもできる。
【００３８】
温度条件としては、特に制限はないが、−５０〜＋１５０℃の範囲で行えばよい。通常は−２０〜＋１００℃が好ましく、特に−１０〜＋７０℃がより好ましい。−５０℃よりも低い温度であれば反応速度が遅くなり、＋１５０℃を超える温度であれば、生成物の分解等が生じることもある。
【００３９】
圧力条件としては、特に制限はなく、常圧条件（０．１ＭＰａ（絶対圧。以下同じ。））、又は圧力に耐えられる反応器を用いて減圧条件もしくは加圧条件の下で行うことができる。すなわち、０〜５ＭＰａの範囲で行えば良いが、０．０１〜２ＭＰａが好ましく、０．０２〜１ＭＰａがより好ましい。
【００４０】
反応工程に使われる反応容器としては、ステンレス鋼、モネル、ハステロイ、ニッケル、又はこれらの金属やポリテトラフルオロエチレン、パーフルオロポリエーテル樹脂などのフッ素樹脂でライニングされた耐圧反応容器などが挙げられる。
【００４１】
反応時間としては、特に制限はない。反応に必要な時間は、基質および反応条件により異なるため、ガスクロマトグラフィー、液体クロマトグラフィー、ＮＭＲ等の分析手段により、反応の進行状況を追跡して原料が殆ど消失した時点を終点とすることが好ましい。例えば、反応開始直後に原料が消失しているのであれば、その時点で反応を終わらせて良いし、逆に一週間程度反応を続けても良い。
【００４２】
以下、［反応工程］において好ましい条件を述べる。
【００４３】
有機塩基Ｂの存在下、ハロゲン化スルフリル、及びアンモニアを反応させることで、式［ １ ］ で表される、「イミド酸と有機塩基Ｂからなる塩又は錯体」が得られるが、例えば、反応器への仕込みの順番として、オートクレーブ等の耐圧反応容器に有機溶媒、有機塩基Ｂ、ハロゲン化スルフリルを加えた後に、アンモニアを加えた後、容器を密閉して反応させることが好ましい。また、反応させる際、アンモニア１モルに対して、ハロゲン化スルフリルが２〜５ モル、有機塩基Ｂが２〜５モルで行うのが好ましい。
【００４４】
また、有機溶媒の使用量として、アンモニア１モルに対して０．１〜２０Ｌ が好ましく、温度条件として、０〜１００℃が好ましい。また、圧力条件としては、０．０２〜１ＭＰａが好ましい。
【００４５】
前記反応工程を経ることで、「イミド酸と有機塩基Ｂからなる塩又は錯体」を含む反応混合物が得られる。該反応混合物中には、以下の副生成物（以下、単に「副生成物」ということもある）、
ＸＳＯ2ＮＨＳＯ2ＮＨＳＯ2Ｘ
が微量、生成することがある（スキーム１参照）。
【化５】
0005928149.tif 000006
【００４６】
該副生成物は、水洗などの簡便な操作により除去することが可能である。本発明で後述する洗浄工程のように、水を添加して洗浄する工程を経ることは、該目的物である「イミド酸と有機塩基Ｂからなる塩又は錯体」の化学純度を向上させるという点でも、好ましいものである。
【００４７】
［洗浄工程］
次に、得られた反応混合物を水洗し、「イミド酸と有機塩基Ｂからなる塩又は錯体」を含む水層を得る工程（洗浄工程）について説明する。
【００４８】
洗浄工程は、前記反応混合物に水を添加して洗浄し（以下、単に「水洗浄」ということもある）、分離操作によって「イミド酸と有機塩基Ｂからなる塩又は錯体」を含む有機混合物（以下、これを「有機混合物」ということもある）、及び、「イミド酸と有機塩基Ｂからなる塩又は錯体」を含む水層（以下、単に「塩又は錯体を含む水層」ということもある）を得る工程である。洗浄工程は、特にその操作は限定されないが、主な方法について以下に記載する。
【００４９】
まず、反応混合物にアセトニトリルやテトラヒドロフラン等の水に可溶な溶媒が含まれる場合、水を添加する前に、該溶媒を蒸留等で濃縮することが好ましい。濃縮の際に蒸留等で留去した該溶媒は再度反応に使用することも出来る。濃縮により残った「イミド酸と有機塩基Ｂからなる塩又は錯体」を含む残渣に、水を添加し、水洗浄した後に、分離操作により有機混合物と塩又は錯体を含む水層とがそれぞれ得られる（スキーム２の（ｂ）参照）。この時、水と共に、水に不溶・難溶な溶媒を添加し、水洗浄・分離操作を行い、有機溶媒で希釈された有機混合物としても良い（スキーム２の（ａ）参照）。
【００５０】
次に、反応混合物中に水に不溶・難溶な溶媒が含まれる場合、前記のように濃縮を行っても良いし、そのまま水を添加して、水洗浄・分離によって有機混合物と塩又は錯体を含む水層とを得ても良い（スキーム２の（ｃ）参照）。反応工程において、無溶媒で反応を行った場合も同様である。
【化６】
0005928149.tif 000007
【００５１】
前記水洗浄で用いられる水の量は特に限定されないが、通常、反応混合物中の「イミド酸と有機塩基Ｂからなる塩又は錯体」に対して、５０〜３００質量％程度を用いることが好ましい。また、前記の量の水を数回に分けて洗浄・分離を繰り返すことも好ましい操作の一つである。
【００５２】
前記水洗浄は通常は常温行うことが好ましいが、温度条件に特に制限はなく、加温してもよい。また、水洗浄に使われる反応容器としては、ステンレス鋼、モネル、ハステロイ、ニッケル、又はこれらの金属やポリテトラフルオロエチレン、パーフルオロポリエーテル樹脂などのフッ素樹脂でライニングされた耐圧反応容器などが挙げられる。
【００５３】
洗浄工程において、水洗浄した後の分離操作とは、有機混合物と、塩又は錯体を含む水層とを分けられる方法であれば特に限定はない。一般的には簡便な分液やろ過、遠心分離等で行うことが出来る。
【００５４】
洗浄工程によって得られた有機混合物は、さらにアルカリ金属の炭酸塩もしくは炭酸水素塩、又は、アルカリ土類金属の炭酸塩による洗浄・分離操作を行うことが好ましい。該有機混合物には、反応工程で生成した、有機塩基Ｂとハロゲン化水素とからなる塩が含まれる（スキーム１参照）。そのため、該炭酸塩もしくは該炭酸水素塩による洗浄・分離操作を行うことで、有機塩基Ｂとハロゲン化水素とからなる塩が効果的に除かれ、目的物である「イミド酸と有機塩基Ｂからなる塩又は錯体」の粗体を得ることが出来る（スキーム２（ｄ）参照。該有機混合物が溶媒で希釈されている場合、さらに濃縮を行うことで粗体が得られる）。該粗体は、溶媒濃縮や洗浄等の操作によって精製を行うことができる。また、後述する［カチオン交換工程］に用いることで、式［３］で表されるビスハロゲン化スルホニルイミド酸金属塩に変換することが出来る。カチオン交換工程へは、アルカリ金属の炭酸塩もしくは炭酸水素塩又はアルカリ土類金属の炭酸塩による洗浄・分離を経ずに有機混合物のまま用いることも出来る（スキーム２（ｅ））が、有機塩基Ｂとハロゲン化水素とからなる塩を取り除いた粗体を用いる（スキーム２（ｆ））方が、カチオン工程における、アルカリ金属の水酸化物もしくは炭酸塩、又はアルカリ土類金属の水酸化物もしくは炭酸塩の使用量を抑えることが出来るため、好ましいといえる。また、該分離操作によって得られた水層は、微量の「イミド酸と有機塩基Ｂからなる塩又は錯体」を含むことがあるため、洗浄工程で得られた塩又は錯体を含む水層に混ぜて回収工程に用いることも本発明の好ましい形態といえる（スキーム２（ｇ））。
【００５５】
前記アルカリ金属の炭酸塩としては炭酸リチウム（Ｌｉ２ＣＯ３）、炭酸ナトリウム（Ｎａ２ＣＯ３）、炭酸カリウム（Ｋ２ＣＯ３）、炭酸ルビジウム（Ｒｂ２ＣＯ３）、炭酸セシウム（Ｃｓ２ＣＯ３）が、アルカリ金属の炭酸水素塩としては炭酸水素リチウム（ＬiＨＣＯ３）、炭酸水素ナトリウム（ＮａＨＣＯ３）、炭酸水素カリウム（ＫＨＣＯ３）、炭酸水素ルビジウム（ＲｂＨＣＯ３）、炭酸水素セシウム（ＣｓＨＣＯ３）アルカリ土類金属の炭酸塩としては炭酸マグネシウム（ＭｇＣＯ３）、炭酸カルシウム（ＣａＣＯ３）、炭酸バリウム（ＢａＣＯ３）、炭酸ストロンチウム（ＳｒＣＯ３）が挙げられる。中でも炭酸リチウム（Ｌｉ２ＣＯ３）、炭酸ナトリウム（Ｎａ２ＣＯ３）、炭酸カリウム（Ｋ２ＣＯ３）、炭酸ルビジウム（Ｒｂ２ＣＯ３）、炭酸セシウム（Ｃｓ２ＣＯ３）が好ましい。
【００５６】
［回収工程］
回収工程は、洗浄工程によって得られた「イミド酸と有機塩基Ｂからなる塩又は錯体」を含む水層から、目的物である「イミド酸と有機塩基Ｂからなる塩又は錯体」を回収するものである。回収工程では、塩又は錯体を含む水層と有機塩基Ａとを接触させることで、目的物である「イミド酸と有機塩基Ｂからなる塩又は錯体」を効率よく選択的に有機塩基Ａに抽出することが出来る（スキーム３（ｈ）参照）。この際、水層中には目的物と共に、反応工程において生成した前記副生成物が含まれていることがあるが、回収工程によって得られた目的物を含む有機塩基Ａ中には前記副生成物が混入することはなく、高純度で目的物を回収することができる。
【００５７】
水層と接触させる有機塩基Ａは、水と混合した時に２層に分離するものであれば特に限定はされない。具体的には、トリメチルアミン、トリエチルアミン、ジイソプロピルエチルアミン、トリプロピルアミン、トリブチルアミン等の３級アミン、ジイソプロピルアミン等の２級アミン、ピリジン、２，３−ルチジン、２，４−ルチジン、２，６−ルチジン、３，４−ルチジン、３，５−ルチジン、２，４，６−コリジン、３，５，６−コリジン等の含窒素芳香族複素環式化合物等が挙げられる。中でもトリエチルアミン、ジイソプロピルエチルアミン、トリブチルアミンは、工業的規模での入手がし易く且つ、安価である点で好ましい。
【００５８】
該水層には、反応工程で生成した有機塩基Ｂとハロゲン化水素とからなる塩が含まれていることがある（スキーム１参照）。そこで、回収工程において、該水層と有機塩基Ａとを接触させる際に、アルカリ金属の炭酸塩もしくは炭酸水素塩又はアルカリ土類金属の炭酸塩を添加し、該有機塩基Ｂとハロゲン化水素からなる塩を取り除くことは好ましい操作の一つである（スキーム３（ｉ））。この際、ハロゲン化水素と塩をなしていた有機塩基Ｂが遊離する。遊離した有機塩基Ｂは目的物抽出用の有機塩基Ａとして機能するため、該水層に添加する有機塩基Ａの量を低減させる効果があり、その点でも好ましい。また、前記遊離した有機塩基Ｂのみを回収工程の有機塩基Ａとして用いることも可能であり、この場合、追加の有機塩基Ａを添加せずに分離操作を行ってよい（スキーム３（ｊ））
【化７】
0005928149.tif 000008
【００５９】
前記アルカリ金属の炭酸塩としては炭酸リチウム（Ｌｉ２ＣＯ３）、炭酸ナトリウム（Ｎａ２ＣＯ３）、炭酸カリウム（Ｋ２ＣＯ３）、炭酸ルビジウム（Ｒｂ２ＣＯ３）、炭酸セシウム（Ｃｓ２ＣＯ３）が、アルカリ金属の炭酸水素塩としては炭酸水素リチウム（ＬiＨＣＯ３）、炭酸水素ナトリウム（ＮａＨＣＯ３）、炭酸水素カリウム（ＫＨＣＯ３）、炭酸水素ルビジウム（ＲｂＨＣＯ３）、炭酸水素セシウム（ＣｓＨＣＯ３）アルカリ土類金属の炭酸塩としては炭酸マグネシウム（ＭｇＣＯ３）、炭酸カルシウム（ＣａＣＯ３）、炭酸バリウム（ＢａＣＯ３）、炭酸ストロンチウム（ＳｒＣＯ３）が挙げられる。中でも炭酸リチウム（Ｌｉ２ＣＯ３）、炭酸ナトリウム（Ｎａ２ＣＯ３）、炭酸カリウム（Ｋ２ＣＯ３）、炭酸ルビジウム（Ｒｂ２ＣＯ３）、炭酸セシウム（Ｃｓ２ＣＯ３）が好ましい。
【００６０】
前記有機塩基Ａの量は、水層中に含まれる目的物の含有量に合わせて適宜検討すればよいが、通常、目的物に対して０．１〜５質量％であることが好ましい。より好ましくは０．３〜３質量％であり、特に好ましくは０．５〜２質量％である。水層中の目的物の含有量については、１９Ｆ−ＮＭＲ測定によって確認することができる。
【００６１】
該水層と有機塩基Ａとの接触時間は特に限定されないが、通常０．５〜１２時間程度で充分である。好ましくは０．５〜５時間であり、さらに好ましくは０．５〜３時間がよい。また、接触方法は特に限定はなく、通常、反応器内にて水層と有機塩基Ａとの混合溶液を攪拌すればよい。
【００６２】
水層と有機塩基Ａとを接触させた後、分離を行うことで、目的物である「イミド酸と有機塩基Ｂからなる塩又は錯体」を含む有機層が得られる。該有機層を濃縮することで、「イミド酸と有機塩基Ｂからなる塩又は錯体」の粗体を得ることが出来る。該粗体は、そのまま単独で再結晶などの精製に用いてもよく、単独で、又は洗浄工程で得られた有機混合物又は「イミド酸と有機塩基Ｂからなる塩又は錯体」の粗体と混合して、［カチオン交換工程］に使用してもよい。また、前記の量の有機塩基Ａを数回に分けて抽出・分離を繰り返して該粗体を得ることも好ましい操作の一つである。また、抽残液である水層を分析し、目的物が残っていた場合は、注残液にさらに有機塩基Ａを加えて抽出・分離を行うことも好ましい。
【００６３】
［カチオン交換工程］
本工程は、洗浄工程及び回収工程において得られた有機混合物又は「イミド酸と有機塩基Ｂからなる塩又は錯体」の粗体を用いて、アルカリ金属の水酸化物もしくは炭酸塩、又はアルカリ土類金属の水酸化物もしくは炭酸塩を反応させ、式［３］で表されるビスハロゲン化スルホニルイミド酸金属塩を得る工程である。
【００６４】
アルカリ金属の水酸化物としては、水酸化リチウム（ＬｉＯＨ）、水酸化ナトリウム（ＮａＯＨ）、水酸化カリウム（ＫＯＨ）、水酸化ルビジウム（ＲｂＯＨ）、水酸化セシウム（ＣｓＯＨ）が、アルカリ金属の炭酸塩としては炭酸リチウム（Ｌｉ２ＣＯ３）、炭酸ナトリウム（Ｎａ２ＣＯ３）、炭酸カリウム（Ｋ２ＣＯ３）、炭酸ルビジウム（Ｒｂ２ＣＯ３）、炭酸セシウム（Ｃｓ２ＣＯ３）が、アルカリ土類金属の水酸化物としては、水酸化マグネシウム（Ｍｇ（ＯＨ）２）、水酸化カルシウム（Ｃａ（ＯＨ）２）、水酸化バリウム（Ｂａ（ＯＨ）２）、水酸化ストロンチウム（Ｓｒ（ＯＨ）２）、アルカリ土類金属の炭酸塩としては炭酸マグネシウム（ＭｇＣＯ３）、炭酸カルシウム（ＣａＣＯ３）、炭酸バリウム（ＢａＣＯ３）、炭酸ストロンチウム（ＳｒＣＯ３）が挙げられ、好ましくは水酸化リチウム（ＬｉＯＨ）、水酸化カリウム（ＫＯＨ）、水酸化ルビジウム（ＲｂＯＨ）、水酸化セシウム（ＣｓＯＨ）、水酸化マグネシウム（Ｍｇ（ＯＨ）２）、水酸化カルシウム（Ｃａ（ＯＨ）２）、水酸化バリウム（Ｂａ（ＯＨ）２）、水酸化ストロンチウム（Ｓｒ（ＯＨ）２）が挙げられる。また、これらのアルカリ金属の水酸化物もしくは炭酸塩、又はアルカリ土類金属の水酸化物もしくは炭酸塩は１種または２種以上を組み合わせて用いることもできる。２種以上を用いる場合、同一のアルカリ金属の水酸化物と炭酸塩（例えば、水酸化カリウムと炭酸カリウム）の組み合わせ、又は同一のアルカリ土類金属の水酸化物と炭酸塩（例えば、水酸化マグネシウムと炭酸マグネシウム）の組み合わせを用いることが好ましい。
【００６５】
アルカリ金属の水酸化物もしくは炭酸塩、又はアルカリ土類金属の水酸化物もしくは炭酸塩の使用量は、「イミド酸と有機塩基Ｂからなる塩又は錯体」１モルあたり１〜５モルが好ましく、より好ましくは１〜３モルである。５モルを超える量、すなわち過剰量の塩基を反応させた場合、反応は進行するが、「イミド酸と有機塩基Ｂからなる塩又は錯体」が分解してしまい、収率が低下してしまうことがある為、過剰量の塩基を用いることは好ましくない。また、１モルよりも少ないと、変換率が低下することからも、好ましくない。
【００６６】
アルカリ金属の水酸化物もしくは炭酸塩、又はアルカリ土類金属の水酸化物もしくは炭酸塩を反応させる際、溶媒を用いることができる。例えば水を溶媒として用いた場合、塩基の濃度を、通常１０〜７０質量％、好ましくは２０〜６０質量％、より好ましくは２０〜４０質量％となるように水を加えると良い。水の量が少なすぎると反応系内における攪拌が困難になり、また多すぎる場合は、反応後の処理が煩雑になることや、通常よりも大きな反応容器が必要となる。
【００６７】
なお、水以外の有機溶媒を用いることもできる。ジエチルエーテル、ジオキサン、テトラヒドロフラン、エチレングリコールジメチルエーテルなどのエーテル類等の溶媒が使用できる。また、水と共に組み合わせて使用することもできる。溶媒の使用量としては、「イミド酸と有機塩基Ｂからなる塩又は錯体」に対して通常０．５〜１０倍容量、好ましくは１〜７倍容量の範囲から適宜選択される。しかしながら、水を用いても十分反応が進行する為、水以外の有機溶媒を特に用いるメリットは少ない。
【００６８】
反応温度に特別に制限はないが、通常−１０℃〜＋１１０℃、好ましくは＋２５〜＋８０℃である。−１０℃未満であると反応が充分に進行せず、収率低下の原因となり、経済的に不利となる、あるいは、反応速度が低下して反応終了までに長時間を要するなどの問題を生ずる場合がある。一方、＋１１０℃を超えると、副生物が生じやすく、また過剰な加熱はエネルギー効率が悪い。
【００６９】
反応時間としては、特に制限はないが、通常は２４時間以内の範囲で行えばよく、イオンクロマトグラフィー、ＮＭＲ等の分析手段により反応の進行状況を追跡し、原料基質が殆ど消失した時点を終点とするのが好ましい。
【００７０】
カチオン交換工程に用いられる反応器は、ステンレス鋼、ハステロイ、モネルなどの金属製容器や、四フッ化エチレン樹脂、クロロトリフルオロエチレン樹脂、フッ化ビニリデン樹脂、ＰＦＡ樹脂、ポリプロピレン樹脂、ポリエチレン樹脂、そしてガラスなどを内部にライニングしたもの等、常圧又は加圧下で十分反応を行うことができる反応器を使用することができる。
【００７１】
本工程で得られた反応混合物は、中和や再結晶等の簡便な操作によって、精製された高純度のビスハロゲン化スルホニルイミド酸金属塩を得ることが出来る。この際、得られる水を含む有機塩基Ｂは、蒸留等の脱水操作を行うことにより再度反応に使用することができる。
【実施例】
【００７２】
次に本発明を実施例に基づき詳細に説明する。なお、本発明はかかる実施例に限定されるものではない。
【００７３】
［実施例１］
[反応工程]
１Lオートクレーブにアセトニトリルを１８６ｇ、トリエチルアミンを１８６ｇ（１．８４ ｍоｌ）仕込み、氷水で５℃に冷却し、フッ化スルフリルを１２９ｇ(１．２７ ｍоｌ)導入した。フッ化スルフリルを導入した後、続いて、無水アンモニアを９．８ｇ(０．５８ｍоｌ)、３時間掛けて導入した。反応器を室温まで昇温させ、１２時間攪拌した。この反応における目的物の生成比は、９９.９％であり、ＦＳＯ2ＮＨＳＯ2ＮＨＳＯ2Ｆが０．１％であった。この反応液を１９Ｆ−ＮＭＲにより定量を行ったところ出発原料のアンモニアに対するビスフルオロスルホニルイミドトリエチルアンモニウム塩の収率は１００．３％であった。
【００７４】
[洗浄工程]
上記反応工程で得られた反応液の溶媒を留去し、残渣に水を加え、水洗浄・分離を行い、トリエチルアンモニウム塩を含む有機混合物とトリエチルアンモニウム塩を含む水層とを得た。得られた有機混合物を２０％炭酸カリウム水溶液で洗浄し、ビスフルオロスルホニルイミドトリエチルアンモニウム塩の粗体を１５０ｇ得た。この粗体を１９Ｆ−ＮＭＲにより定量を行ったところ出発原料のアンモニアに対する収率は７４．３％（０．４３１ｍｏｌ）であった（なお、粗体をここでは単離精製せずに、このままカチオン交換反応に用いた）。水洗浄で得られた水層に、２０％炭酸カリウム水溶液洗浄にて得られた水層を加えて１９Ｆ−ＮＭＲにより定量を行ったところ、出発原料のアンモニアに対する収率は２０．９％（０．１１４ｍоｌ）であった。
【００７５】
[回収工程]
上記、洗浄工程における水洗浄および、２０％炭酸カリウム水溶液洗浄にて、分離した水層に対し攪拌下、炭酸カリウムを２３ｇ添加した。その後、トリエチルアミンを７０ｇ添加し、水層と有機層を分離した。得られた有機層を濃縮し、ビスフルオロスルホニルイミドトリエチルアンモニウム塩の粗体を３３．２ｇ得た。この水層から回収した粗体を１９Ｆ−ＮＭＲにより定量を行ったところ、出発原料のアンモニアに対するビスフルオロスルホニルイミドトリエチルアンモニウム塩の収率は１９．５％（０．１１２ｍоｌ）であり、回収工程における回収率は９８．２％であった。回収後の抽残液についても同様に１９Ｆ−ＮＭＲにより定量を行ったところ出発原料のアンモニアに対するビスフルオロスルホニルイミドトリエチルアンモニウム塩の収率は０．４％（０．００２４ｍоｌ）であった。回収工程を経ることで、洗浄工程で水層に溶解したビスフルオロスルホニルイミドトリエチルアンモニウム塩を効率的に回収できた。
【００７６】
[カチオン交換工程]
次に、洗浄工程及び回収工程で得られたビスフルオロスルホニルイミドトリエチルアンモニウム塩の粗体を混合し、水酸化カリウム３１．８ｇを含む水溶液を１時間、室温で混合した。反応混合物のトリエチルアミンおよび水を留去して、ビスフルオロスルホニルイミドカリウムを得た。さらにこれにイソプロパノールを加え、６０℃に加温し未溶解成分を濾別後、冷却することで結晶を析出させて、分離、乾燥後、純度９９％以上のビスフルオロスルホニルイミドカリウムを１０７．３ｇ、収率８５．１％（０．４６９ｍоｌ）であった。
【００７７】
［実施例２］
実施例１と同様の手法により反応および洗浄を行ったところ水層のビスフルオロスルホニルイミドトリエチルアンモニウム塩の１９Ｆ−ＮＭＲによる定量値は０．０７４ｍｏｌであった。
【００７８】
[回収工程]
上記、洗浄工程で分離した水層に対し攪拌下、ジイソプロピルエチルアミンを１００ｇ添加し、水層と有機層を分離した。得られた有機層を濃縮し、ビスフルオロスルホニルイミドトリエチルアンモニウム塩の粗体を２１．３ｇ得た。この粗体を１９Ｆ−ＮＭＲにより定量を行ったところ、回収工程における回収率は８２．４％（０．０６１ｍоｌ）であった。
【００７９】
［実施例３］
トリエチルアミンの代わりにジイソプロピルエチルアミンを２３８ｇ（１．８４ ｍоｌ）用いた以外は実施例１と同様の手法により反応および洗浄を行ったところ水層のビスフルオロスルホニルイミドジイソプロピルエチルアンモニウム塩の１９Ｆ−ＮＭＲによる定量値は０．０５２ｍｏｌであった。
【００８０】
[回収工程]
上記、洗浄工程で分離した水層に対し攪拌下、トリエチルアミンを１００ｇ添加し、水層と有機層を分離した。得られた有機層を濃縮し、ビスフルオロスルホニルイミドジイソプロピルエチルアンモニウム塩の粗体を１３．７ｇ得た。この粗体を１９Ｆ−ＮＭＲにより定量を行ったところ、回収工程における回収率は８８．８％（０．０４６ｍоｌ）であった。
【００８１】
［実施例４］
トリエチルアミンの代わりにジイソプロピルエチルアミンを２３８ｇ（１．８４ ｍоｌ）用いた以外は実施例１と同様の手法により反応および洗浄を行ったところ水層のビスフルオロスルホニルイミドジイソプロピルエチルアンモニウム塩の１９Ｆ−ＮＭＲによる定量値は０．０５２ｍｏｌであった。
【００８２】
[回収工程]
上記、洗浄工程で分離した水層に対し攪拌下、ジイソプロピルエチルアミンを１００ｇ添加し、水層と有機層に分離した。得られた有機層を濃縮し、ビスフルオロスルホニルイミドトリエチルアンモニウム塩の粗体を１６．７ｇ得た。この粗体を１９Ｆ−ＮＭＲにより定量を行ったところ、回収工程における回収率は７５．４％（０．０３９ｍоｌ）であった。
【００８３】
［比較例１］
[反応工程]
１Lオートクレーブにアセトニトリルを１２１ｇ、トリエチルアミンを１２１ｇ（１．２０ ｍоｌ）仕込み、氷水で５℃に冷却し、フッ化スルフリルを８４．７ｇ(０．８３ ｍоｌ)導入した。フッ化スルフリルを導入した後、続いて、無水アンモニアを６．５ｇ(０．３８ｍоｌ)、３時間掛けて導入した。反応器を室温まで昇温させ、１２時間攪拌した。この反応における目的物の生成比は、９９.９％であり、ＦＳＯ2ＮＨＳＯ2ＮＨＳＯ2Ｆが０．１％であった。この反応液を１９Ｆ−ＮＭＲにより定量を行ったところ出発原料のアンモニアに対するビスフルオロスルホニルイミドトリエチルアンモニウム塩の収率は９９．３％であった。
【００８４】
[洗浄工程]
上記反応工程で得られた反応液の溶媒を留去し、残渣に水を加え、水洗浄・分離を行い、トリエチルアンモニウム塩を含む有機混合物とトリエチルアンモニウム塩を含む水層とを得た。得られた有機混合物を２０％炭酸カリウム水溶液で洗浄し、ビスフルオロスルホニルイミドトリエチルアンモニウム塩の粗体を１００ｇ得た。この粗体を１９Ｆ−ＮＭＲにより定量を行ったところ出発原料のアンモニアに対する収率は７３．７％（０．２８０ｍｏｌ）であった（なお、粗体をここでは単離精製せずに、このままカチオン交換反応に用いた）。水洗浄で得られた水層に、２０％炭酸カリウム水溶液洗浄にて得られた水層を加えて１９Ｆ−ＮＭＲによりビスフルオロスルホニルイミドトリエチルアンモニウム塩の定量を行ったところ、出発原料のアンモニアに対する収率は１９．５％（０．０７４ｍоｌ）であった。
【００８５】
[回収工程]
上記、洗浄工程で分離した水層に対しジイソプロピルエーテル１００ｇを添加し、水層と有機層に分離した。得られた有機層を濃縮し、ビスフルオロスルホニルイミドトリエチルアンモニウム塩の粗体を１４．１ｇ得た。この水層から回収した粗体を１９Ｆ−ＮＭＲにより定量を行ったところ、回収工程における回収率は５４．１％（０．０４０ｍоｌ）であった。
【００８６】
実施例及び比較例の結果を表１に示す。
【表１】
0005928149.tif 000009
【００８７】
このように、エーテルなどの有機溶媒を用いても該イミド酸塩は回収可能であるが、有機塩基Ａを用いることでより効率的に回収が行えることがわかる。